(57)【特許請求の範囲】
【請求項１】
反射層と該反射層に積層された波長選択層とを備え、波長選択層は少なくとも微粒子を含有したバインダ樹脂で形成されたものであり、前記微粒子の平均一次粒子径は０．１〜１５μｍの範囲にあり、前記波長選択層における前記微粒子の含有量は２０〜５０重量％の範囲であり、前記波長選択層の厚みは３〜２０μｍの範囲であることを特徴とする複写変色体。
【請求項２】
前記反射層と前記波長選択層との間に中間層を備えることを特徴とする請求項１に記載の複写変色体。
【請求項３】
基材の少なくとも一方の面の一部乃至全面に請求項１または請求項２に記載の複写変色体を反射層が基材側となるように備えることを特徴とする複写防止媒体。
【発明の詳細な説明】
【０００１】
【発明の属する技術分野】
本発明は、複写することにより目視で認識される色と異なる色に変色する複写変色体と、このような複写変色体を備えた複写防止媒体に関する。
【０００２】
【従来の技術】
近年、カラー複写機の技術的進歩により原稿に極めて近い複写物を得ることが可能となっているが、原稿と複写物との間に明瞭な相違が要求される場合もある。例えば、銀行券、株券、商品券等の金券、証明書、鑑定書、定期券、入場券、ＩＤカード等の精巧な複写物がカラー複写機により入手可能になると、偽造や変造が容易なものとなってしまい、社会的に大きな問題となる。
【０００３】
このようなカラー複写機による偽造や変造の防止という観点から、有価証券類等に銀インキやパールインキを用いた光沢印刷を施したり、ホログラムを形成したり、見る角度により色が変わる変色インキによる印刷を行う等して、カラー複写機により複写されたものを有価証券類と容易かつ確実に識別することが行われている。
【０００４】
【発明が解決しようとする課題】
しかしながら、有価証券類等の性質上、デザイン上の制約から上述のような偽造防止手段を採ることができない場合もあり、新規な偽造防止手段の開発が望まれている。
【０００５】
また、上述のようなカラー複写機による偽造や変造の防止という観点とは別に、原稿と複写物との明瞭な相違、例えば、複写機による複写物の色を目視で認識される原稿の色と相違させることができれば、これを積極的に利用する用途展開が種々の分野において可能性となる。
【０００６】
本発明は、上記のような実情に鑑みてなされたものであり、複写機による複写物の色が目視で認識される色と異なるような複写変色体と、このような複写変色体を備え複写による偽造、変造を防止できる新たな複写防止媒体を提供することを目的とする。
【０００７】
【課題を解決するための手段】
このような目的を達成するために、反射層と該反射層に積層された波長選択層とを備え、波長選択層は少なくとも微粒子を含有したバインダ樹脂で形成されたものであり、前記微粒子の平均一次粒子径は０．１〜１５μｍの範囲にあり、前記波長選択層における前記微粒子の含有量は２０〜５０重量％の範囲であり、前記波長選択層の厚みは３〜２０μｍの範囲であるような構成とした。
【００１１】
さらに、本発明の複写変色体は、前記反射層と前記波長選択層との間に中間層を備えるような構成とした。
【００１２】
本発明の複写防止媒体は、基材の少なくとも一方の面の一部乃至全面に上記のような複写変色体を反射層が基材側となるように備えたような構成とした。
【００１３】
このような本発明では、複写機の光源から複写変色体に照射された光は、波長選択層のフィルター作用により、所定の一部の波長域の光のみが複写機の受光部に到達し、かつ、受光部に到達し得る光の波長域および強度は目視で複写変色体の色として認識される波長域および強度とは異なるものとなる。
【００１４】
【発明の実施の形態】
複写変色体
図１は、本発明の複写変色体の一例を示す概略断面図である。図１において、本発明の複写変色体１は、反射層２と、この反射層２に積層された波長選択層３とを備えている。
【００１５】
本発明の複写変色体１を構成する反射層２は光反射効率の高いものであればよく、真空蒸着法やスパッタリング法、イオンプレーティング法等により形成された金属薄膜、金属化合物膜、セラミックス薄膜、金属箔、金属含有樹脂層、透明反射層等のいずれであってもよい。金属薄膜としては、アルミニウム、ニッケル、スズ、銀、白金等の金属を使用することができ、金属化合物膜としては硫化亜鉛等が使用でき、セラミックス薄膜としては、窒化チタン等が使用でき、厚みは３００〜１，０００Å程度が好ましい。金属箔は、アルミニウム、ニッケル、銀等を使用することができ、厚みは１０〜１５０μｍ程度が好ましい。金属含有樹脂層は、アルミニウム、ニッケル、銀、ステンレス等の金属粉体を含有するインキを用いて形成することができ、厚みは１０〜１００μｍ程度が好ましい。また、透明反射層は、屈折率の高い公知の透明材料を用いて形成することができる。透明材料としては、例えば、Ｓｎ2 Ｓ3 ，ＣｄＳ，ＴｉＯ2 ，Ｓｂ2 Ｏ3 ，ＳｉＯ，ＭｇＯ，ＳｉＯ2 ，ＬｉＦ，ＡｌＦ3 ，ＮａＦ等を挙げることができ、透明反射層の厚みは３００〜１，０００μｍ程度が好ましい。特に、反射層２として透明反射層を使用する場合、波長選択層３との屈折率の差を適宜設定することにより、複写変色体１の複写により現れる色を制御することができる。
【００１６】
本発明の複写変色体１を構成する波長選択層３は、少なくとも微粒子を含有したバインダ樹脂で形成されたものである。使用する微粒子としては、マイクロシリカ、マイカ、タルク、炭酸カルシウム、水酸化アルミニウム、水酸化マグネシウム、酸化チタン、ガラスビーズ等の無機微粒子、ポリテトラフルオロエチレン、メラミン樹脂、ポリエチレン樹脂、ポリスチレン樹脂、アクリル樹脂、アクリロニトリル等の有機微粒子の１種または２種以上の組み合わせを使用することができる。このような微粒子の平均一次粒子径は０．１〜１５μｍの範囲が好ましく、平均一次粒子径が０．１μｍ未満もしくは、１５μｍを超えると、十分な波長選択効果が得られなくなる。
【００１７】
また、波長選択層３を形成するバインダ樹脂は、従来公知の透明樹脂を使用することができ、例えば、塩化ビニル樹脂、酢酸ビニル樹脂、塩化ビニル−酢酸ビニル共重合体、ウレタン樹脂、メタクリル樹脂、ポリ塩化ビニリデン、ポリアクリロニトリル、ポリアミド、ポリエステル樹脂等、これらの共重合体等を単独もしくは混合したものの中から、使用する微粒子の屈折率、平均粒径等を考慮して適宜選択することができる。
【００１８】
このような波長選択層３は、微粒子を２０〜５０重量％の範囲で含有することが好ましく、含有量が２０重量％未満であると、微粒子による波長選択効果が得られず、複写後の変色現象が起こらない。また、５０重量％を超えると、成膜が困難になると共に、波長選択層内での散乱が大きくなり、所望の反射光が得られず、複写変色体も複写物も白色となる。また、波長選択層３の厚みは、３〜２０μｍの範囲が好ましく、厚みが３μｍ未満であると、入射光は全波長域が反射してしまい、波長選択効果が得られず、変色されない。２０μｍを超えると、入射光が波長選択層内で散乱して反射光が得られなくなり、この場合も複写変色体及び複写物ともに白色となる。
【００１９】
図２は、本発明の複写変色体１の複写時の状態を説明するものであり、図示しない複写機の光源から複写変色体１の波長選択層３に照射された光Ｌのうち、波長選択層３の作用により、波長選択層３の表面で受光部Ｓ方向に反射された光Ｌ1 と、波長選択層３を透過して反射層２で反射された後、再度波長選択層３を透過して受光部Ｓ方向に進む光Ｌ2 のみが受光部Ｓにより検出される。光Ｌ1 と光Ｌ2 以外の照射光Ｌは、波長選択層３の作用により、波長選択層３内の散乱を生じて吸収されたり、反射層２で反射されて受光部Ｓ方向以外の方向に進むことになり、受光部Ｓに到達することはない。そして、受光部Ｓに到達した光Ｌ1 と光Ｌ2 の合成光の波長域および強度は、複写変色体１の波長選択層３から直接人間の目に入る光の波長域および強度とは異なるので、複写変色体１を複写機で複写して得た複写物の色は、目視で認識される色と異なるものとなる。
【００２０】
また、本発明の複写変色体１は、白黒の複写機、カラー複写機のいずれにおいても、複写物の色が目視で認識される色と異なるものとなる。
【００２１】
ここで、本発明の複写変色体の目視で認識される色と複写物の色は、波長選択層の厚み、波長選択層が含有する微粒子の平均粒径、波長選択層における微粒子の含有量、波長選択層を構成するバインダ樹脂と微粒子の材質（透過率、屈折率）、反射層の材質（屈折率）、反射層の厚み等を適宜設定することによって制御可能である。
【００２２】
尚、本発明の複写変色体１は、図３に示されるように、反射層２と波長選択層３との間に中間層４を備えるものでもよい。この場合の、中間層４は反射層２と波長選択層３との接着性を向上させるものであり、塩化ビニル樹脂、塩化ビニル−酢酸ビニル共重合体、ポリエステル樹脂、ウレタン樹脂等の各種熱可塑性樹脂などを単独もしくは混合して形成することができ、厚みは０．２〜２μｍ程度が好ましい。さらに、本発明の複写変色体は、波長選択層上に保護層を設けたものでもよい。この保護層は、表面に耐擦過性を付与し物理的強度を高めるもので、波長選択性を大きく損なわないものであれば特に限定されず、アクリル系樹脂や、各種熱硬化性樹脂、各種電離放射線硬化型樹脂等により形成することができ、厚みは１〜５μｍ程度が好ましい。
【００２３】
上述のような本発明の複写変色体は、後述する本発明の複写防止媒体に用いることが可能であり、その他、隠し絵柄、隠し文字、機密情報印刷（複写することで可視化する）、複写表示（複写印を押さなくても、そのまま複写と表示されるようなもの）等の用途に使用することが可能である。
複写防止媒体
図４は本発明の複写防止媒体の一例を示す斜視図であり、図５は図４に示される複写防止媒体のＡ−Ａ線における縦断面図である。図４および図５において、複写防止媒体１１は、基材１２と、この基材１２の一方の面に設けられた複写変色体２１とを備えている。
【００２４】
複写防止媒体１１を構成する基材１２は、ポリエチレン、ポリプロピレン、ポリスチレン、ポリエステル、ポリアミド等の樹脂フィルム、セラミックス基材、金属基材、紙、合成紙等の１種、または、２種以上からなる複合体から、複写防止媒体の用途に応じて適宜選択することができる。図示例では基材１２の形状がカード形状となっているが、本発明の複写防止媒体はこれに限定されるものではなく、基材１２の形状および厚みは、複写防止媒体１１の用途等を考慮して適宜設定することができる。
【００２５】
複写防止媒体１１を構成する複写変色体２１は、反射層２２と波長選択層２３との２層構造を有し、反射層２２が基材１２に固着されている。この複写変色体２１は、反射層２２と波長選択層２３との間に中間層を備えるもの、波長選択層２３上に保護層を備えるものであってもよく、いずれも上述のような本発明の複写変色体を用いることができ、ここでの説明は省略する。
【００２６】
また、本発明の複写防止媒体１１は、図６に示されるように、複写変色体２１を基材１２上に固着したり、基材１２の表面を平滑にして、反射層２２の機能をより高めるためのアンカー層１３を備えるものでもよい。アンカー層１３は、基材１２の材質と複写変色体２１の反射層２２の材質とを考慮して、従来公知の接着材料から適宜選択して形成することができる。
【００２７】
さらに、本発明の複写防止媒体１１は、図７に示されるように、基材１２上に所望の形状で形成された反射層２２と、この反射層２２を覆うように基材１２の全面に形成された波長選択層２３とを備えるものでもよい。この場合、反射層２２と波長選択層２３とが重なる領域が複写変色体２１を構成することになる。
【００２８】
尚、上述の複写防止媒体１１は、基材１２の一方の面に複写変色体２１をストライプ状の備えるものであるが、これに限定されるものではない。例えば、所望のパターン、文字、記号、数字等の形状で複写変色体２１を備えるものでよく、また、基材１２の両面に同一あるいは異なる形状の複写変色体２１を備えるものでもよい。さらに、基材１２の一方の面あるいは両面の全域に複写変色体２１を備えるものでもよい。
【００２９】
このような複写防止媒体１１を複写機で複写した複写物は、複写変色体２１を設けた箇所に相当する部位の色が、複写防止媒体１１の複写変色体２１の色とは異なるので、複写防止媒体１１と複写物とを容易かつ確実に識別することができる。
【００３０】
尚、本発明の複写防止媒体は、磁気記録層、ホログラム等を備えることも可能である。
【００３１】
【実施例】
次に、実施例を挙げて本発明を更に詳細に説明する。
（実施例１）
基材として厚み１８８μｍの白色ポリエチレンテレフタレートフィルム（東レ（株）製ルミラーＥ−２２）を準備し、この基材上に塩化ビニル−酢酸ビニル共重合樹脂からなるアンカー層を膜厚２μｍで設け、その上に幅１５ｍｍでアルミニウム蒸着膜からなる反射層（厚み５００Å）を形成した。
【００３２】
次に、下記の波長選択層用の塗布液を、上記の反射層を覆うように基材の全面にグラビアコーティングにより塗布、乾燥して波長選択層を形成し、複写変色体を備えた複写防止媒体（試料１〜２２）を作製した。尚、波長選択層の厚み、波長選択層に含有される微粒子の含有量、使用した微粒子の平均一次粒子径は、下記の表１に示されるものとした。
【００３３】
波長選択層用の塗布液
・塩化ビニル−酢酸ビニル共重合体
・マイクロシリカ
・トルエン
・メチルエチルケトン
このように作製した複写防止媒体（試料１〜２２）について、複写変色体の目視で認識される色と、カラー複写機（キヤノン（株）製ＰＩＸＥＬ  Ｄｉｏ−Ｓ）で複写された複写物の複写変色体形成部位の色および変色効果を評価して下記の表１に示した。
（変色効果の評価基準）
○：複写防止媒体と、複写物の差が明確。
【００３４】
×：複写防止媒体と、複写物の差が不明確。
【００３５】
【表１】
0004012285.tif 000002
表１に示されるように、試料２〜５、８〜１１、１４〜２１では、複写変色体形成部位の色の相違から、複写防止媒体と複写物とを容易かつ確実に識別することができた。
（実施例２）
まず、実施例１と同様にして基材上に反射層を形成した。
【００３６】
次に、下記の組成の波長選択層用の塗布液を、上記の反射層を覆うように基材の全面にグラビアコーティングにより塗布、乾燥して波長選択層（厚み８μｍ）を形成し、複写変色体を備えた複写防止媒体を作製した。
【００３７】
波長選択層用の塗布液
・塩化ビニル−酢酸ビニル共重合体                  …  ７０重量部
・ポリエチレンパウダー（一次粒子径５μｍ）        …  ３０重量部
・トルエン                                        …１００重量部
・メチルエチルケトン                              …１００重量部
このように作製した複写防止媒体は、複写変色体が目視により灰色に認識され、カラー複写機（キヤノン（株）製ＰＩＸＥＬ  Ｄｉｏ−Ｓ）で複写された複写物の複写変色体形成部位の色は薄紫色であり、複写防止媒体と複写物とを容易かつ確実に識別することができた。
（実施例３）
基材として厚み１８８μｍの白色ポリエチレンテレフタレートフィルム（東レ（株）製ルミラーＥ−２２）を準備し、この基材上に塩化ビニル−酢酸ビニル共重合樹脂からなるアンカー層を膜厚２μｍで設け、その上に幅１５ｍｍで酸化チタンからなる反射層（厚み５００Å）を形成した。
【００３８】
次に、実施例２と同様の波長選択層用の塗布液を、上記の反射層を覆うように基材の全面にグラビアコーティングにより塗布、乾燥して波長選択層（厚み８μｍ）を形成し、複写変色体を備えた複写防止媒体を作製した。
【００３９】
このように作製した複写防止媒体は、複写変色体が目視により白色に認識され、カラー複写機（キヤノン（株）製ＰＩＸＥＬ  Ｄｉｏ−Ｓ）で複写された複写物の複写変色体形成部位の色は淡黄緑色であり、複写防止媒体と複写物とを容易かつ確実に識別することができた。
【００４０】
【発明の効果】
以上詳述したように、本発明によれば少なくとも微粒子を含有したバインダ樹脂で形成した波長選択層を反射層に積層して複写変色体とするので、複写機の光源から複写変色体に照射された光は、波長選択層のフィルター作用により、所定の一部の光のみが複写機の受光部に到達し、かつ、受光部に到達し得る光の波長域および強度は、複写変色体から直接人間の目に入る光の波長域および強度とは異なるので、複写変色体を複写機で複写して得た複写物の色は、目視で認識される色と異なるものとなる。そして、このような複写変色体を基材の少なくとも一方の面の一部乃至全面に反射層が基材側となるように設けた複写防止媒体では、複写機で複写した複写物において、複写変色体を設けた箇所の色が異なる色となるので、複写防止媒体と複写物とを容易かつ確実に識別することができる。
【図面の簡単な説明】
【図１】本発明の複写変色体の一例を示す概略断面図である。
【図２】本発明の複写変色体の複写時の状態を説明するための図である。
【図３】本発明の複写変色体の他の例を示す概略断面図である。
【図４】本発明の複写防止媒体の一例を示す斜視図である。
【図５】図４に示される複写防止媒体のＡ−Ａ線における縦断面図である。
【図６】本発明の複写防止媒体の他の例を示す縦断面図である。
【図７】本発明の複写防止媒体の他の例を示す縦断面図である。
【符号の説明】
１…複写変色体
２…反射層
３…波長選択層
１１…複写防止媒体
１２…基材
２１…複写変色体
２２…反射層
２３…波長選択層
【図１】
0004012285.tif 000003
【図２】
0004012285.tif 000004
【図３】
0004012285.tif 000005
【図４】
0004012285.tif 000006
【図５】
0004012285.tif 000007
【図６】
0004012285.tif 000008
【図７】
0004012285.tif 000009